(57)【要約】【課題】本発明の課題は、肌荒れが起こってしまう原因を積極的に排除することができる触感性に優れた繊維構造物を提供せんとするものである。【解決手段】本発明は竹を原料とする再生セルロース繊維を１０ｗｔ％以上含む繊維材料であって、該繊維材料を構成する繊維の表面上に親油性保湿剤がバインダー樹脂を介して固着していることを特徴とするものである。【選択図】なし【特許請求の範囲】
【請求項１】
竹を原料とする再生セルロース繊維を１０ｗｔ％以上含む繊維構造物であって、該繊維構造物を構成する繊維の表面上に親油性保湿剤がバインダー樹脂を介して固着していることを特徴とする繊維構造物。
【請求項２】
前記親油性保湿剤が、スクワラン、ミリスチン酸アルキルエステル、ミツロウ、ラノリン、馬油、パーセリン油、セラミドから選ばれた少なくとも１種であることを特徴とする請求項１に記載の繊維構造物。
【請求項３】
請求項１または２に記載の繊維構造物を少なくともその一部に用いてなる衣料品。
【請求項４】
請求項１または２に記載の繊維構造物を少なくともその一部に用いてなる衣料雑貨類。
【請求項５】
請求項１または２に記載の繊維構造物を少なくともその一部に用いてなる寝装品。
【発明の詳細な説明】
【技術分野】
【０００１】
本発明は、肌への物理的刺激が少なく、さらには低下した肌の抵抗力の回復を助けることができる触感性に優れた、竹を原料とする再生セルロース繊維を含む繊維構造物に関するものである。
【背景技術】
【０００２】
地球温暖化防止等に係わる環境保全に対する意識の高まりから環境保護対策として、近年、トウモロコシやサツマイモの澱粉を原料とする生分解性繊維のポリ乳酸の開発が行われているが、染色や縫製段階の熱処理工程に対する耐性には劣るため、衣料品、寝装品、インテリア用品など幅広い用途へ適用するには未だ十分なものとは言い難い。一方、木材パルプを主原料とする再生セルロース繊維は、天然由来でありかつ良好な生分解性を示すため、いまだに多く生産、使用されているが、木材の伐採による環境破壊についての対応が十分でなく、これに代わる再生セルロース繊維として竹を原料とする再生セルロース繊維が注目を集めている。竹は伐採したあとも生育が早く、生育の遅い木材を原料とするのに対し、効率よく製造できるという利点を持つ。また、竹は伐採しないと根が張りすぎて木の生育を妨げ、山を荒らすと言われており、これを有効活用すること自体が森林環境の保全に繋がるという利点がある。一方、竹の抽出成分に由来する抗菌作用が再生セルロース繊維としたのちも持続し緩やかな抗菌効果を発揮するという特性、また、繊維がしなやかで柔らかいという特性をも併せ持つため、これらの特性を活用できる技術が望まれていた。
【０００３】
竹を原料とする再生セルロース繊維の公知例としては、竹を原料とするセルロースレーヨン繊維に関する記載があるが（特許文献１参照）、特許文献１は紡績糸の繊度、撚数、範囲を規定し、従来のレーヨン糸を使用した織編物に対して、ハリおよびコシ、シワやヘタリなどの課題を改善することについて記載されたもので、該繊維の有する緩やかな抗菌効果や、さらにその繊維のしなやかさ、柔らかさ等に着目し、積極的に活用する技術は未だ見いだされていない。
【０００４】
一方、合成繊維を用いた衣料においては、低温、低湿時の肌荒れを防止する目的で保湿剤をバインダーを用いて布帛に固着した衣料（特許文献２参照）が提案されているが、合成繊維が本質的に持つ剛性が肌に対してもたらす刺激を、根本的に排除するものではなかった。
【特許文献１】特開２００１−１１５３４７号公報
【特許文献２】特開平２−３００３０１号公報
【発明の開示】
【発明が解決しようとする課題】
【０００５】
本発明の課題は、かかる従来技術の背景に鑑み、肌荒れが起こってしまう原因を積極的に排除することができる触感性に優れた繊維構造物を提供せんとするものである。
【課題を解決するための手段】
【０００６】
本発明はかかる課題を解決するために、次のような手段を採用するものである。すなわち、本発明の繊維構造物は竹を原料とする再生セルロース繊維を１０ｗｔ％以上含む繊維構造物であって、該繊維構造物を構成する繊維の表面上に親油性保湿剤がバインダー樹脂を介して固着していることを特徴とするものである。
【発明の効果】
【０００７】
本発明によれば、肌への物理的刺激が少なく、さらには低下した肌の抵抗力の回復を助けることができる触感性に優れた繊維構造物を安定して提供することができる。さらには、洗濯耐久性に優れた抗菌性を有する衣料品、衣料雑貨類、寝装品を得ることができる。
【発明を実施するための最良の形態】
【０００８】
以下、本発明を詳細に説明する。
【０００９】
本発明において再生セルロース繊維は、天然に生育する竹あるいは栽培された竹を原料とする再生セルロース繊維である。竹を原料とした再生セルロース繊維は前述のごとく森林の環境保全に繋がるという利点を有する他、竹の抽出成分に由来する抗菌作用が再生セルロース繊維としたのちも持続し緩やかな抗菌効果を発揮する、理由は定かでないが他の原料由来のものに比べ高い吸放湿性能を示すなどの利点がある。こうした抗菌効果、吸放湿性が、肌の状態を守るために有効である。原料として用いる竹の原産地は、アジアを中心に世界各国に広がっているが、量、質の点からは特に中国産もしくはインド産の竹が好ましく使用される。かかる竹原料を再生セルロース繊維とする方法としては、一般公知の各種処理手段を適用することができ、具体的にはビスコース法や銅アンモニア法などが適用できる。例えばビスコース法の場合、竹をアルカリ及び二流化炭素と反応させ、アルカリデンサートとして苛性ソーダに溶解して湿式紡糸し、セルロースを凝固・再生することにより再生セルロース繊維とすることができる。
【００１０】
かかる手段により得られる再生セルロース繊維の形態としては、フィラメントあるいはステープルの何れの形態であっても良い。フィラメントの場合、単糸繊度が１．１〜１５ｄｔｅｘ、トータル繊度として２０〜４５０ｄｔｅｘの範囲のフィラメント糸とするのが好ましく、ステープルの場合は、綿紡式であれば綿繊維の繊度、繊維長を基本に１〜３ｄｔｅｘ、３５〜５０ｍｍ程度の原綿、スフ紡式であればレーヨン原綿の繊度、繊維長を基本として１〜５ｄｔｅｘ、４０〜８０ｍｍ程度の原綿、梳毛紡式であれば羊毛繊維を基本に２〜８ｄｔｅｘ、６０〜１２０ｍｍ程度の原綿として、それぞれ紡績糸にすることが好ましい。また、これら原綿、紡績糸、フィラメント糸と他の繊維、たとえば綿、麻、ウールなどの天然繊維、ジアセテート、トリアセテート等の半合成繊維、あるいはポリエステル、ナイロン、アクリル等の合成繊維とを適宜、混紡、混繊し、混紡糸、混繊糸などの形態として使用することもできる。また、湿式紡糸により得られたフィラメントやステープルをそのままの状態で不織布形態にして用いることもできる。
【００１１】
本発明における繊維構造物としては、織編物や不織布であればいかなる形態であってもよい。たとえば、織編物の形態である場合は、上記のフィラメント糸あるいは紡績糸を一部若しくは全部に用いて編織布することにより得られる。編織布に際しては、他の繊維からなるフィラメント糸あるいは紡績糸と交編、交織することも出来るが、如何なる形態の繊維構造物とする場合であっても該再生セルロース繊維の含有割合は、繊維構造物の全重量に対し１０ｗｔ％以上でなければならない。含有割合が１０ｗｔ％未満となると竹を原料とした再生セルロースの有する緩やかな抗菌効果やしなやかさ、柔らかさといった利点を生かすことが難しくなる。含有割合が３０ｗｔ％以上であれば、より好ましい繊維構造物を得ることができる。
【００１２】
本発明で用いる親油性保湿剤とは、肌に近接して存在させることによって、乾燥などによって奪われやすくなった皮膚の角質水分量を低下させない、もしくは低下をにぶらせる親油性の物質をいう。具体的には、スクワラン、ミリスチン酸アルキルエステル、ミツロウ、ラノリン、馬油およびパーセリン油、セラミド等が挙げられ、これらから選ばれた少なくとも１種が好ましく使用される。この他にも、米抽出液、ラベンダーやオレンジなどの植物油、グリセリン、プロペトなどが知られており、これらを使用することも可能である。
【００１３】
本発明で用いる親油性保湿剤を繊維構造物に付与する方法としては、そのままの状態もしくはマイクロカプセル化した状態で、バインダーにより付着させることが好ましい。
【００１４】
マイクロカプセル化された親油性保湿剤を用いると、さらに洗濯耐久性が向上し、また、親油性保湿剤が徐々にマイクロカプセル内からしみ出してきて、その効果を長期間発揮せしめるので、さらに好ましい。
【００１５】
親油性保湿剤をマイクロカプセル化する場合に用いるマイクロカプセル用素材としては、無機質、有機質の微多孔微粒子であって、たとえば、シリカ、活性炭などの微多孔無機微粒子、中空微多孔メラミン樹脂粒子、アクリル酸エステル系樹脂粒子、ポリ尿素系樹脂粒子などがあげられる。アクリル酸エステル系樹脂粒子、ポリ尿素系樹脂粒子は、該親油性保湿剤をマイクロカプセル化しやすく、マイクロカプセルの素材自体が肌荒れを防止できる理由からより好ましい素材である。また、これらの微粒子の外径は、０．１μｍ以上１００μｍ以下であることが、バインダーによる繊維への保持性、すなわち、洗濯などによる脱落防止の面から好ましく、０．１μｍ以上４０μｍ以下であることがより好ましい。
【００１６】
バインダーとしては、アクリル酸エステル系樹脂、ポリウレタン系樹脂、メラミン系樹脂、ポリエーテルエステルブロックコポリマ、ポリアミド系樹脂、シリコーン系樹脂などを用いることができる。
【００１７】
シリコーン系樹脂は、洗濯耐久性および繊維構造物の柔軟性を向上させる上で好ましく、中でも、摂氏８０度以下の低温でも造膜性に優れたシリコーン系樹脂、たとえば、ヒドロキシオルガノポリシロキサンにアルコキシシランをカップリング剤として添加したものなどは特に好ましい。
【００１８】
また、高いレベルの肌荒れ防止性能と耐久性を持ち、ソフトな風合いを保ち、肌への刺激を軽減するために、バインダーの繊維構造物に対する付着量は、繊維構造物の全重量に対して、０．５ｗｔ％から１０ｗｔ％、より好ましくは１ｗｔ％から８ｗｔ％の範囲で付着させるものである。すなわち、かかる付着量が０．５ｗｔ％未満であると、親油性保湿剤の保持が十分でなくなり、十分な肌荒れ防止性能と耐久性を得られにくい。また、１０ｗｔ％を越えると、繊維構造物の風合いが硬くなり、着用時に肌への刺激が強くなる傾向がある。
【００１９】
次に本発明の繊維構造物を製造する方法を説明する。
【００２０】
まず、親油性保湿剤を、そのままの状態およびマイクロカプセル化した状態のうち少なくともいずれかの状態で、必要に応じて界面活性剤を併用して、バインダー水分散液に混合分散させて処理液を調整する。繊維構造物を該処理液中に浸漬し、余分な液をマングルまたは遠心脱水機などの手段で除去した後、摂氏１８０度以下で乾燥するのが好ましく、より好ましくは摂氏５０度から摂氏８０度で乾燥し、必要に応じて常法により乾熱または湿熱セットを行うのが好ましい。
【００２１】
特に、マイクロカプセル化された親油性保湿剤を使用する際は、該マイクロカプセル化された親油性保湿剤を繊維構造物を構成する繊維表面に付着、接合させ、該繊維構造物を成す繊維間を目詰めすることなく、該繊維構造物が有する通気性をできるだけそのまま保持させておくのが、着用時のムレ防止の面から好ましい。
【００２２】
該処理液によって該繊維構造物に付着した親油性保湿剤は、該バインダー樹脂被膜で覆われたものもあれば、付着部分のみに該バインダー樹脂が付着しているものもあり、いずれの状態でも本発明の効果は達成される。耐久性の面からは、バインダー薄膜で被覆されて付着している状態が好ましいが、親油性保湿剤の薬剤効果の面からは、該被膜を極めて薄くすることが好ましい。耐久性と薬剤効果の面から、被膜の厚さは０．０１μｍから１μｍの範囲が好ましい。マイクロカプセル化された親油性保湿剤を用いる場合は、被膜表面に露出するマイクロカプセル化された親油性保湿剤をできるだけ多くするのが好ましく、１個／ｃｍ2以上露出することが好ましい。
【００２３】
これらの繊維構造物は、直接肌に触れる用途に用いることが好ましい。
【００２４】
ここで言う衣料品とは、スリップ、キャミソール、ペチコート、ショーツ、アンダーパンツ、タイツ、Ｔシャツ、丸首シャツ、Ｕ首シャツ、ボディスーツ、ガードル、ランニングシャツ、アンダーパンツ、タイツ、ブリーフ、トランクス等をはじめとする肌着、タイツ、パンティストッキング、靴下などのレッグウェア類、ドレスシャツ、ブラウス、スラックス、スカートなどの一般衣料、ポロシャツ、ウォームアップウェア、水着、レオタードなどのスポーツウェア、パジャマ、浴衣などのリラックスウェア、などを言う。
【００２５】
また、衣料雑貨類とは、裏地、サポータ、タオル、ハンカチ、マフラー、スカーフ、化粧用フェイスマスクなどを言う。
【００２６】
さらに寝装品とは、布団側地、布団カバー、枕カバー、ベッドカバー、タオルケット、シーツ類、毛布、クッションカバー、椅子張りなどを言う。これらに用いることにより、肌荒れを積極的に予防し、起こってしまった肌の抵抗力の低下を改善することができるものである。
【００２７】
さらに必要に応じて仕上げ加工剤、例えば、竹の持つ抗菌性をさらに強化するため、抗菌防臭加工剤などを添加してもよい。抗菌防臭加工剤としては、たとえば、キチン・キトサン、光触媒、ナノメーター銀、グリチルリチン酸、ウンデシレン酸モノグリセリド、ヒノキチオール、カテキンなどが挙げられる。これらを処理液中に混合させ同時に処理をしたり、または上記処理後これら仕上加工剤だけの処理液を作成し、繊維に含浸させ、乾熱処理によって付与することができる。
【実施例】
【００２８】
以下、実施例によって本発明をさらに詳細に説明するが、本発明はこれら実施例に限定されるものではない。また、実施例中の評価・測定は次の方法で行ったものである。
【００２９】
［肌荒れの程度の評価］
マイクロビデオスコープ（（株）ハイロックス製）により、約１００倍に皮膚表面を拡大し、その状態を観察することによって肌荒れの程度を判定した。
【００３０】
肌荒れの程度は次の５段階で表す。
５：かなり激しい肌荒れ状態である（かさぶたがある）。
４：激しい肌荒れ状態である（かさぶたはないが、赤く腫れ上がっている）。
３：肌荒れ状態である（赤みはあるが腫れ上がってはいない）。
２：軽度の肌荒れ状態である（赤みはないが乾燥状態である）。
１：肌荒れは認められない。
【００３１】
［風合い］
風合いについては、着用時の肌当たりの感覚を着用者の申告により評価した。
【００３２】
風合いの程度は次の５段階で表す。
５：非常に硬い。
４：硬い。
３：やや硬い。
２：柔らかい。
１：非常に柔らかい。
【００３３】
［着用試験］
３名のパネラーを使用し、着用試験を行った。
【００３４】
着用試験は、洗濯をしていない所定の試料を１日８時間連続着用し、着用直前と５日間着用後の腕、脚などの所定の位置について、角質水分率の測定と肌荒れの有無を評価した。
【００３５】
さらに、家庭洗濯２０回を行った該試料を着用し、同様に１日８時間連続着用し、着用直前と５日間着用後の腕、脚などの所定の位置について、角質水分率の測定と肌荒れの有無を評価した。
【００３６】
着用試験の詳細は実施例中に記載する。また、表１において、家庭洗濯０回のサンプルの着用試験結果を「ＨＬ−０」の欄に、家庭洗濯２０回後の着用試験結果を「ＨＬ−２０」の欄に記した。
【００３７】
［洗濯試験］
ＪＩＳ Ｌ０２１７ １０３法に準じて２０回の家庭洗濯を実施した。
【００３８】
［抗菌防臭性］
ＪＩＳ  Ｌ１９０２  に準じて行った。評価方法は、統一試験法を採用し、試験菌体は黄色ブドウ状球菌臨床分離株を用いた。試験方法は、滅菌試験布に上記試験菌を注加し、１８時間培養後の生菌数を計測し、殖菌数に対する菌数を求め、次の基準に従った。
【００３９】
ｌｏｇ（Ｂ／Ａ）＞１．５の条件下、ｌｏｇ（Ｂ／Ｃ）を静菌活性値とし、２．２以上を合格とした。ただし、Ａはナイロン布帛に接種直後分散回収した菌数、Ｂはナイロン布帛にて１８時間培養後分散回収した菌数、Ｃはサンプルにて１８時間培養後分散回収した菌数を表す。
【００４０】
実施例１
中国産の竹を原料としビスコース法により製造した単糸繊度１．１ｄｔｅｘ、繊維長３８ｍｍの再生セルロース繊維のステープルファイバー３５％と、単糸繊度１．１ｄｔｅｘ、繊維長３８ｍｍのポリエステル繊維ステープルファイバー６５％とを用い、通常の綿紡方式の紡績工程によって、綿番手４５番の紡績糸を得た。この紡績糸を用い、２２Ｇの両面丸編機にて丸編地を編成し、通常の方法によってリラックス・精練と染色および乾燥を行い肌着用編地を得た。
【００４１】
次に、親油性保湿剤であるスクワラン用い、繊維重量に対して次のような配合で加工液を作成した。
【００４２】
シリコーン系バインダー（ＫＴ−７０１４：高松油脂製）：３０ｗｔ％
スクワラン乳化分散剤（固形分６０％）        ：１０ｗｔ％
帯電防止剤（水溶性ウレタン系）              ：１０ｗｔ％
吸水剤｛ポリアルキレングリコールブロック共重合体（ジメチルテレフタ            レート：エチレングリコール：ポリエチレングリコール＝５：４              ：７のブロック共重合体、分子量３０００）｝：７ｗｔ％
この加工液に、上記肌着用編地を浸漬し、ピックアップ率８０％に設定したマングルで絞り、乾燥機で摂氏１２０度で３分乾燥、セットした。
【００４３】
この処理した肌着用編地における、スクワランを含むバインダーの樹脂付着量は５．２ｗｔ％であった。
【００４４】
この親油性保湿剤を付着させた肌着用編地を用いて婦人用七分袖丸首シャツを作成し、１２月から２月の冬場に、２８歳、３９歳、４８歳の３名の女性パネラーにより着用試験を行った。着用試験は、１日８時間の連続着用を５日間繰り返し、着用直前と５日後の上腕外側の肌荒れの程度を評価した。
【００４５】
結果を表１に示す。表からわかるとおり、竹を原料とする再生セルロース繊維を使用した肌着用編地に親油性保湿剤を付着させたものは、着用者の年代に関わらず、肌荒れ防止性、風合いに優れるものであることが明かであった。
【００４６】
実施例２
実施例１と同様の方法により得られた単糸繊度１．１ｄｔｅｘ、繊維長３８ｍｍの再生セルロース繊維のステープルファイバーを用いて綿番手３０番の紡績糸を得た。この紡績糸を用い、経糸生機密度１１０本／２．５４ｃｍ（４３．３本／ｃｍ）、緯糸生機密度７６本／２．５４ｃｍ（２９．９本／ｃｍ）、目付１１２ｇ／ｍ2のブロード織物製織し、常法により糊抜き、精錬、漂白、マーセライズ処理し、スパン織物を得た。
【００４７】
次に実施例１において、親油性保湿剤としてセラミドを用いてマイクロカプセル化し、得られたマイクロカプセルを用いて実施例１と同様の処理を施した。処理したスパン織物における、セラミドを内包したマイクロカプセルを含むバインダーの樹脂付着量は７．８ｗｔ％、内マイクロカプセルは固形分にして２．５ｗｔ％であった。
【００４８】
この親油性保湿剤を付着させたスパン織物を使用して肌掛け布団カバーおよび敷き布団用シーツを作成し、実施例１と同様の着用評価を行い、スネ部の肌荒れの程度を評価した。なお、着用試験中は５分丈のパジャマを着用した。
【００４９】
結果を表１に示す。表からわかるとおり、竹を原料とする再生セルロース繊維を使用したスパン織物に親油性保湿剤を付着させた掛け布団カバーおよび敷き布団用シーツを使用したものは、着用者の年代に関わらず、肌荒れ防止性、風合いに優れるものであることが明かであった。
【００５０】
実施例３
インド産の竹を原料として銅アンモニア法により製造した５６ｄｔｅｘ−３０ｆの再生セルロース繊維からなるフィラメント糸を経糸に用い、８４ｄｔｅｘ−３６ｆのポリエステルフィラメント糸を緯糸に用いて生機密度１３０×８０本／２．５４ｃｍ（５１．２×３１．５本／ｃｍ）の交織平織物を製布し、次いで常法で精練した後、高圧液流染色機により染色し裏地用織物を得た。
【００５１】
次に、親油性保湿剤であるミリスチン酸アルキルエステルを粒径２μｍから６μｍの微多孔質シリカ粒子を含浸して、スクワランとエラグ酸の混合物をマイクロカプセル化した。
【００５２】
このマイクロカプセルとアクリル酸エステル系バインダー（プライマールＨＡ−１６：日本ライヒホールド社製）を重量比で１：１の割合に混合分散したものを２０ｗｔ％、さらに帯電防止剤（水溶性ウレタン系）１０ｗｔ％と吸水剤｛ポリアルキレングリコールブロック共重合体（ジメチルテレフタレート：エチレングリコール：ポリエチレングリコール＝５：４：７のブロック共重合体、分子量３０００｝７ｗｔ％を加え１２０ｇ／リットルの水分散液を調整した。
【００５３】
この水分散液に、上記裏地用織物を浸漬し、ピックアップ率４５％に設定したマングルで絞り、乾燥機で摂氏１４０度で３分乾燥、セットした。
【００５４】
この処理した裏地用織物における、ミリスチン酸アルキルエステルを内包したマイクロカプセルを含むバインダーの樹脂付着量は４．５ｗｔ％、内マイクロカプセルは固形分にして１．８ｗｔ％であった。
【００５５】
この親油性保湿剤を付着させた裏地用織物を使用して膝丈ストレートスカートを作成し、実施例１と同様の着用評価を行い、膝上部の肌荒れの程度を評価した。
【００５６】
結果を表１に示す。表からわかるとおり、竹を原料とする再生セルロース繊維を使用した裏地用織物に親油性保湿剤を付着させた裏地を使用したものは、着用者の年代に関わらず、肌荒れ防止性、風合いに優れるものであることが明かであった。
【００５７】
比較例１〜３
実施例１〜３において親油性保湿剤を付与しなかった以外は実施例１〜３と同様の方法で評価に供した（実施例１〜３の未加工品）。結果を併せて表１に示す。表１から明らかなように、親油性保湿剤が繊維表面上に固着されていない場合、緩やかな抗菌性は示すものの肌荒れ防止性、風合いは不十分であった。
【００５８】
【表１】
2005273055.tif 000002